(57)【特許請求の範囲】
【請求項１】
磁気ディスク用ガラス基板を製造するための円板状のガラスブランクであって、
前記ガラスブランクの両主表面の少なくとも一方は、
外周部における粗さ曲線要素の平均長さＲＳｍが５００μｍ以下の外側領域と、
前記外側領域に囲まれた中央部に、粗さ曲線要素の平均長さＲＳｍが２００μｍ以上の内側領域と、を有し、
前記外側領域の粗さ曲線要素の平均長さＲＳｍをＲＳ１、前記内側領域の粗さ曲線要素の平均長さＲＳｍをＲＳ２とするときＲＳ１＜ＲＳ２である、ガラスブランク。
【請求項２】
ＲＳ１／ＲＳ２は０．５〜０．９である、請求項１に記載のガラスブランク。
【請求項３】
ＲＳ１は２００〜４００μｍであり、ＲＳ２は３００〜６００μｍである、請求項１又は２に記載のガラスブランク。
【請求項４】
前記内側領域の面積をＳ１、前記主表面の全面積をＳ０とするとき、Ｓ１／Ｓ０は０．０１〜０．２である、請求項１〜３のいずれか一項に記載のガラスブランク。
【請求項５】
前記ガラスブランクの板厚の平均が０．９ｍｍ未満、標準偏差が０．０１５ｍｍ未満である、請求項１〜４のいずれか一項に記載のガラスブランク。
【請求項６】
前記ガラスブランクの、前記内側領域が形成された部分の最大高さＲｙは１．０〜７．０μｍである、請求項１〜５のいずれか一項に記載のガラスブランク。
【請求項７】
前記外側領域の算術平均粗さＲａは０．８μｍ以上であって、前記外側領域の算術平均粗さＲａをＲ１とし、
前記内側領域の算術平均粗さＲａは２μｍ以下であって、前記内側領域の算術平均粗さＲａをＲ２とするとき、
Ｒ１＞Ｒ２である、請求項１〜６のいずれか一項に記載のガラスブランク。
【請求項８】
Ｒ１／Ｒ２は１．１〜６．０である、請求項７に記載のガラスブランク。
【請求項９】
Ｒ１は０．９５〜３．０μｍであり、Ｒ２は０．５〜１．５μｍである、請求項７または８に記載のガラスブランク。
【請求項１０】
前記ガラスブランクの、前記内側領域が形成された部分のヘイズ値は４０％以下であり、前記外側領域が形成された部分のヘイズ値は３５％以上であって、かつ前記内側領域のヘイズ値が前記外側領域のヘイズ値よりも小さい、請求項１〜９のいずれか一項に記載のガラスブランク。
【請求項１１】
磁気ディスク用ガラス基板を製造するための円板状のガラスブランクの製造方法であって、
下部金型の上面に溶融ガラスを滴下し、前記溶融ガラスを上部金型と前記下部金型との間に挟み込んで加圧することで溶融ガラスを円板状に押し伸ばしてガラスブランクを成形するプレス成形処理を含み、
前記下部金型の上面は、粗さ曲線要素の平均長さＲＳｍが２００μｍ以上の内側領域形成部と、前記内側領域形成部の外側に粗さ曲線要素の平均長さＲＳｍが５００μｍ以下の外側領域形成部とを有し、
前記外側領域形成部の粗さ曲線要素の平均長さＲＳｍをＲＳ１、前記内側領域形成部の粗さ曲線要素の平均長さＲＳｍをＲＳ２とするときＲＳ１＜ＲＳ２であり、
前記溶融ガラスを前記内側領域形成部に滴下する、ガラスブランクの製造方法。
【請求項１２】
前記内側領域形成部の算術平均粗さＲａは０．５〜１．５μｍであり、前記外側領域形成部の算術平均粗さＲａは、前記内側領域形成部の算術平均粗さよりも大きい、請求項１１に記載のガラスブランクの製造方法。
【請求項１３】
磁気ディスク用ガラス基板の製造方法であって、
下部金型の上面に溶融ガラスを滴下し、前記溶融ガラスを上部金型と前記下部金型との間に挟み込んで加圧することで溶融ガラスを円板状に押し伸ばしてガラスブランクを成形するプレス成形処理と、
前記ガラスブランクに円孔を形成する円孔形成処理と、
を含み、
前記下部金型の上面は、粗さ曲線要素の平均長さＲＳｍが２００μｍ以上の内側領域形成部と、前記内側領域形成部の外側に粗さ曲線要素の平均長さＲＳｍが５００μｍ以下の外側領域形成部とを有し、
前記外側領域形成部の粗さ曲線要素の平均長さＲＳｍをＲＳ１、前記内側領域形成部の粗さ曲線要素の平均長さＲＳｍをＲＳ２とするときＲＳ１＜ＲＳ２であり、
前記プレス成形処理では、前記溶融ガラスを前記内側領域形成部に滴下し、
前記円孔形成処理では、成形されたガラスブランクの前記内側領域形成部により成形された内側領域を含む領域に円孔を形成する、磁気ディスク用ガラス基板の製造方法。
【請求項１４】
前記内側領域形成部の算術平均粗さＲａは０．５〜１．５μｍであり、前記外側領域形成部の算術平均粗さＲａは、前記内側領域形成部の算術平均粗さよりも大きい、請求項１３に記載の磁気ディスク用ガラス基板の製造方法。
【発明の詳細な説明】
【技術分野】
【０００１】
本発明は、ガラスブランク、ガラスブランクの製造方法および磁気ディスク用ガラス基板の製造方法に関する。
【背景技術】
【０００２】
今日、パーソナルコンピュータ、ＤＶＤ（Digital Versatile Disc）記録装置等には、データ記録のためにハードディスク装置(ＨＤＤ：Hard Disk Drive)が内蔵されている。ハードディスク装置では、基板に磁性層が設けられた磁気ディスクが用いられ、磁気ディスクの面上を僅かに浮上させた磁気ヘッドで磁性層に磁気記録情報が記録され、あるいは読み取られる。この磁気ディスクの基板として、金属基板（アルミニウム基板）等に比べて塑性変形し難い性質を持つガラス基板が好適に用いられる。
【０００３】
磁気ディスク用ガラス基板は、ガラスブランクに対して研削、研磨等の機械加工をすることにより作製される。ガラスブランクを作製する方式として、フロート法、ダウンドロー法などによって形成されたシート状ガラスを円盤状に切断加工する方法、および、溶融ガラスの塊を一対のプレス成形型によりプレス成形する方法が知られている。
【０００４】
また、複数の下型を回転テーブル上に環状に配列し、１つの下型の上部に溶融ガラスの供給部を配置し、その下型に隣接する他の下型の上部に上型を配置し、溶融ガラス塊を順次下型の上に滴下し、回転テーブルを回転させて溶融ガラス塊が滴下された下型を上型の下部に移動させてプレス成形し、その後、回転テーブルを回転させながら成形されたガラスブランクを下型の上で冷却する方法もある（例えば、特許文献１参照）。
【０００５】
このように製造されたガラスブランクに対して、円孔形成処理、研削処理、研磨処理等の加工処理を行うことで、磁気ディスク用ガラス基板が製造される。得られた磁気ディスク用ガラス基板に対して、主表面に磁性膜を成膜することで、磁気ディスクが得られる。
【先行技術文献】
【特許文献】
【０００６】
【特許文献１】国際公開第２０１３／００１７２３号
【発明の概要】
【発明が解決しようとする課題】
【０００７】
下型の上部に溶融ガラスを滴下し、滴下された溶融ガラスを下型と上型との間でプレス成形する場合、滴下した溶融ガラスはプレス成形されるまでに下型に接触する側が冷却され、その後プレスされ下型に載置された状態となる。このため、ガラスブランクの両主表面のうち、成形前に冷却が進行する下側の主表面と、成形時のみ上型と接触していた上側の主表面とで熱履歴が異なる。
【０００８】
一方、磁気ディスクを製造する工程においては、（１）溶融ガラスからガラスブランクを成形する工程、（２）ガラスブランクを穴あけ、研削、研磨等により所望の形状および寸法のガラス基板に加工する工程、（３）ガラス基板に対して磁性膜を付与して磁気ディスクとする成膜工程を経る。ここで、ガラスブランクの上側の主表面および下側の主表面の外観には差異がないため、成形されたガラスブランクをその後の加工処理のために搬送する際にガラスブランクの主表面の向きが反転すると、成形工程における上側の主表面と下側の主表面とを判別することが困難となる。主表面の向きが反転したガラスブランクが混在した状態で加工処理が行われると、得られる磁気ディスク用ガラス基板の品質にバラツキが生じるという問題がある。
【０００９】
また、プレス成形後のガラスブランクが金型に張り付いて離形するのが困難であったり、金型に張り付いた溶融ガラスの成分がプレス成形を繰り返すことにより突起物として成長し、成形されたガラスブランクに凹陥部形状の欠陥として転写される問題があった。一方、金型表面の粗さを大きくし、ガラスブランクとの接触面積を小さくすることで張り付きや突起物の形成を抑制することが可能であるが、プレス成形されたガラスブランクの表面粗さが大きくなり、その後の研磨処理に時間を要するだけでなく、下型を載せた回転テーブルを回転させながら、下型の上部で成形されたガラスブランクを冷却するとき、遠心力によってガラスブランクが下型に対して回転径方向外側に移動して飛び出すおそれがある。
【００１０】
そこで、本発明は、回転テーブル上の下型の上で冷却されるガラスブランクが下型に対して張り付いたり、下型の表面にガラス成分の付着による突起物が形成されることによりガラスブランクに凹陥部形状の欠陥が形成されることを防ぐとともに、成形後のガラスブランクの両主表面の判別を容易にすることを目的とする。
【課題を解決するための手段】
【００１１】
本発明者がガラスブランクの形状について検討したところ、ガラスブランクの一方の面の少なくとも一部に、粗さ曲線要素の平均長さＲＳｍが異なる領域を設けることで、視認性が高まり、両主表面の判別を容易にすることができることがわかった。また、ガラスブランクの両主表面のうち、下型と接触する下側主表面に粗さ曲線要素の平均長さＲＳｍが異なる領域を設けることで、ガラスブランクのプレス成形時の金型に対する離形性を向上させ、ガラス成分の付着による突起物の形成を抑制するとともに下側主表面と下型との摩擦により、下型が配置された回転テーブルを回転させても、遠心力によってガラスブランクが下型に対して回転径方向外側に移動することを防ぐことができることがわかった。
【００１２】
本発明の第一の態様は、磁気ディスク用ガラス基板を製造するための円板状のガラスブランクであって、
前記ガラスブランクの両主表面の少なくとも一方は、
外周部における粗さ曲線要素の平均長さＲＳｍが５００μｍ以下の外側領域と、
前記外側領域に囲まれた中央部に、粗さ曲線要素の平均長さＲＳｍが２００μｍ以上の内側領域とを有し、
前記外側領域の粗さ曲線要素の平均長さＲＳｍをＲＳ１、前記内側領域の粗さ曲線要素の平均長さＲＳｍをＲＳ２とするときＲＳ１＜ＲＳ２であることを特徴とする。
【００１３】
ここで、ガラスブランクの主表面の「中央部」とは、ガラスブランクの主表面における中心からの距離が半径の１８〜３８％となる円よりも内側に位置する前記中心を含む領域をいい、ガラスブランクの「中心」とは、ガラスブランクの外周形状が正円ではない場合には、ガラスブランクの外周に対する最小の外接円の中心をいう。また、ガラスブランクの「半径」とは、ガラスブランクの外周形状が正円ではない場合には、ガラスブランクの外周に対する最小の外接円の半径をいう。
なお、ガラスブランクに円孔が形成される場合には、内側領域は中央部内でかつガラスブランクの中心から半径の２０〜２５％までの距離となる半径方向内側に形成され、円孔は内側領域の外側でかつ中央部内の位置で切断することが好ましいが、内側領域内に円孔が形成されるように、円孔が形成される領域よりも広い範囲を「内側領域」としてもよい。
粗さ曲線要素の平均長さＲＳｍは、ＪＩＳ  Ｂ０６０１：２００１に準拠して、接触式粗さ測定器により測定することができる。
【００１４】
ＲＳ１／ＲＳ２は０．５〜０．９であることが好ましい。
また、ＲＳ１は２００〜４００μｍであり、ＲＳ２は３００〜６００μｍであることが好ましい。
【００１５】
前記内側領域の面積をＳ１、前記主表面の全面積をＳ０とするとき、Ｓ１／Ｓ０は０．０１〜０．２であることが好ましい。
【００１６】
前記ガラスブランクの板厚の平均が０．９ｍｍ未満、標準偏差が０．０１５ｍｍ未満であることが好ましい。
【００１７】
前記ガラスブランクの、前記内側領域が形成された部分の最大高さＲｙは１．０〜７．０μｍであることが好ましい。
最大高さＲｙは、ＪＩＳ  Ｂ０６０１：２００１に準拠して、接触式粗さ測定器により測定することができる。
【００１８】
前記外側領域の算術平均粗さＲａは０．８μｍ以上であって、前記外側領域の算術平均粗さＲａをＲ１とし、
前記内側領域の算術平均粗さＲａは２μｍ以下であって、前記内側領域の算術平均粗さＲａをＲ２とするとき、
Ｒ１＞Ｒ２である、ことが好ましい。
【００１９】
Ｒ１／Ｒ２は１．１〜６．０である、ことが好ましい。
【００２０】
Ｒ１は０．９５〜３．０μｍであり、Ｒ２は０．５〜１．５μｍである、ことが好ましい。
【００２１】
前記ガラスブランクの、前記内側領域が形成された部分のヘイズ値は４０％以下であり、前記外側領域が形成された部分のヘイズ値は３５％以上であって、かつ前記内側領域のヘイズ値が前記外側領域のヘイズ値よりも小さい、ことが好ましい。
【００２２】
本発明の第二の態様は、磁気ディスク用ガラス基板を製造するための円板状のガラスブランクの製造方法であって、
下部金型の上面に溶融ガラスを滴下し、前記溶融ガラスを上部金型と前記下部金型との間に挟み込んで加圧することで溶融ガラスを円板状に押し伸ばしてガラスブランクを成形するプレス成形処理を含み、
前記下部金型の上面は、粗さ曲線要素の平均長さＲＳｍが２００μｍ以上の内側領域形成部と、前記内側領域形成部の外側に粗さ曲線要素の平均長さＲＳｍが５００μｍ以下の外側領域形成部とを有し、
前記外側領域形成部の粗さ曲線要素の平均長さＲＳｍをＲＳ１、前記内側領域形成部の粗さ曲線要素の平均長さＲＳｍをＲＳ２とするときＲＳ１＜ＲＳ２であり、
前記溶融ガラスを前記内側領域形成部に滴下することを特徴とする。
【００２３】
前記内側領域形成部の算術平均粗さＲａは０．５〜１．５μｍであり、前記外側領域形成部の算術平均粗さＲａは、前記内側領域形成部の算術平均粗さよりも大きい、ことが好ましい。
【００２４】
本発明の第三の態様は、磁気ディスク用ガラス基板の製造方法であって、
下部金型の上面に溶融ガラスを滴下し、前記溶融ガラスを上部金型と前記下部金型との間に挟み込んで加圧することで溶融ガラスを円板状に押し伸ばしてガラスブランクを成形するプレス成形処理と、
前記ガラスブランクに円孔を形成する円孔形成処理と、
を含み、
前記下部金型の上面は、粗さ曲線要素の平均長さＲＳｍが２００μｍ以上の内側領域形成部と、前記内側領域形成部の外側に粗さ曲線要素の平均長さＲＳｍが５００μｍ以下の外側領域形成部とを有し、
前記外側領域形成部の粗さ曲線要素の平均長さＲＳｍをＲＳ１、前記内側領域形成部の粗さ曲線要素の平均長さＲＳｍをＲＳ２とするときＲＳ１＜ＲＳ２であり、
前記プレス成形処理では、前記溶融ガラスを前記内側領域形成部に滴下し、
前記円孔形成処理では、成形されたガラスブランクの前記内側領域形成部により成形された内側領域を含む領域に円孔を形成することを特徴とする。
【００２５】
前記内側領域形成部の算術平均粗さＲａは０．５〜１．５μｍであり、前記外側領域形成部の算術平均粗さＲａは、前記内側領域形成部の算術平均粗さよりも大きい、ことが好ましい。
【発明の効果】
【００２６】
本発明によれば、ガラスブランクのプレス成形時の金型に対する離形性を向上するとともにガラスブランクを上記形状とすることで、回転テーブル上の下型の上で冷却されるガラスブランクが下型に対して張り付いたり、下型の表面にガラス成分の付着による突起物が形成されることを防ぐとともに、成形後のガラスブランクの両主表面の判別を容易にすることができる。
【図面の簡単な説明】
【００２７】
【図１】ガラスブランクのプレス成形処理装置を示す斜視図である。
【図２】下部金型２０の中心を通る鉛直断面図である。
【図３】ガラスブランク１８の鉛直断面図である。
【発明を実施するための形態】
【００２８】
以下、本発明の実施形態に係る磁気ディスク用ガラス基板の製造方法について詳細に説明する。なお、本発明は、公称２．５〜３．５インチサイズ（直径６５〜９５ｍｍ）、板厚０．４〜２．０ｍｍの磁気ディスク用ガラス基板の製造に好適である。
また、本明細書でいう算術平均粗さＲａ、粗さ曲線要素の平均長さＲＳｍ、及び最大高さＲｙは、ＪＩＳ  Ｂ０６０１：２００１に準拠して、スタイラス（触針）を用いた触針式粗さ計（接触式粗さ測定機）により測定したものである。
【００２９】
（磁気ディスク用ガラス基板）
まず、磁気ディスク用ガラス基板について説明する。磁気ディスク用ガラス基板は、円板形状である。なお、磁気ディスク用ガラス基板は、外周と同心の円形の中心孔がくり抜かれたリング状であってもよい。磁気ディスク用ガラス基板の両面の円環状領域に磁性層（記録領域）が形成されることで、磁気ディスクが形成される。
【００３０】
（磁気ディスク用ガラスブランク）
磁気ディスク用ガラスブランク（以降、単にガラスブランクという）は、プレス成形により作製されるガラス板であり、後述する研削処理が行われる前のものである。ガラスブランクの形状は略円形である。ここで、「略円形」には、真円形状および楕円形状を含み、その外周形状は単一の曲率半径の円弧のみからなるものであってもよいし、異なる曲率半径の円弧からなるものであってもよい。
ガラスブランクの材料として、アルミノシリケートガラス、ソーダライムガラス、ボロシリケートガラスなどを用いることができる。特に、ガラス基板とした際に化学強化を施すことができ、また主表面の平面度及び基板の強度において優れた磁気ディスク用ガラス基板を作製することができるという点で、アルミノシリケートガラスを好適に用いることができる。
【００３１】
本実施形態におけるガラスブランクは、第１の主表面の中央部を構成する元素中の窒素、酸素、アルミニウムの含有率が、第１の主表面の外周部を構成する元素中の窒素、酸素、アルミニウムの含有率よりも高い。ここで、ガラスブランクの「第１の主表面」とは、下型と上型との間でプレス成形されたガラスブランクの両主表面のうち、下型と接触することにより形成された主表面をいう。また、「中央部」とは、主表面の中心から外縁の輪郭線までの距離（ガラスブランクの半径）の１８〜３８％となる長さを半径とする円の内側の領域をいい、「外周部」とは、中央部の外側の領域であって、主表面の中心から外縁の輪郭線までの距離（ガラスブランクの半径）の７０％以上１００％以下の距離となる領域をいう。
なお、ガラスブランクの輪郭線が真円でない場合、ガラスブランクの「中心」は、ガラスブランクの輪郭線に外接する最小の外接円の中心である。
【００３２】
（ガラス基板の製造方法）
次に、磁気ディスク用ガラス基板の製造方法を説明する。先ず、一対の主表面を有する板状の磁気ディスク用ガラス基板の素材となる溶融ガラス塊をプレス成形することによりガラスブランクを作製する（プレス成形処理）。次に、作製されたガラスブランクの中心部分に円孔を形成しリング形状（円環状）とする（円孔形成処理）。
次に、ガラスブランクに対して端面研削による形状加工を行う（形状加工処理）。これにより、リング形状（円環状）のガラス基板が生成される。次に、固定砥粒による主表面研削を行い（研削処理）、平坦となったガラス基板に対して端面研磨を行う（端面研磨処理）。次に、ガラス基板の主表面に第１研磨を行う（第１研磨処理）。次に、必要に応じてガラス基板に対して化学強化を行う（化学強化処理）。次に、化学強化されたガラス基板に対して第２研磨を行う（第２研磨処理）。以上の処理を経て、磁気ディスク用ガラス基板が得られる。以下、各処理について、詳細に説明する。
【００３３】
（ａ）プレス成形処理
溶融ガラス流の先端部を切断器により切断し、切断された溶融ガラス塊を一対の金型のプレス成形面の間に挟みこみ、プレスしてガラスブランクを成形する。本実施形態においては、後述するように、下部金型の上面に溶融ガラス塊を滴下し、この溶融ガラス塊を上から上部金型によって下方に加圧することで、ガラスブランクを成形する。
所定時間プレスを行った後、金型を開いてガラスブランクが取り出される。なお、本実施形態においては、後述するように、下部金型の上面に、内側領域形成部と、内側領域形成部の外側に設けられ、内側領域形成部を囲む外側領域形成部とを有している。このため、ガラスブランクの下部金型により成形される主表面（下側主表面）は、内側領域形成部によって形成される内側領域と、内側領域を囲み、外側領域形成部によって形成される外側領域とを有する。ここで、内側領域はガラスブランクの中央部内に形成されることが好ましく、ガラスブランクの中心を含む半径５〜３０ｍｍ、好ましくは半径１０〜２０ｍｍの円形の領域をいう。また、外側領域はガラスブランクの中央部又は内側領域の外方でガラスブランクの外縁の輪郭線までの領域をいう。
【００３４】
下部金型の上面の内側領域形成部の粗さ曲線要素の平均長さＲＳｍは２００μｍ以上、好ましくは３５０μｍ以上であり、外側領域形成部の粗さ曲線要素の平均長さＲＳｍが５００μｍ以下である。また、外側領域形成部の粗さ曲線要素の平均長さＲＳｍをＲＳ１、内側領域形成部の粗さ曲線要素の平均長さＲＳｍをＲＳ２とするとき、ＲＳ１＜ＲＳ２である。
さらに、内側領域形成部の算術平均粗さＲａ（ＪＩＳ  Ｂ０６０１）は０．５〜１．５μｍであり、外側領域形成部の算術平均粗さＲａは、内側領域形成部の算術平均粗さよりも大きい、ことが好ましい。
【００３５】
ガラスブランクの内側領域には内側領域形成部の凹凸形状が転写され、外側領域には外側領域形成部の凹凸形状が転写される。このため、内側領域の粗さ曲線要素の平均長さＲＳｍは２００μｍ以上、好ましくは３５０〜５００μｍとなり、外側領域の粗さ曲線要素の平均長さＲＳｍは５００μｍ以下、好ましくは２００〜３５０μｍとなる。また、外側領域の粗さ曲線要素の平均長さＲＳｍをＲＳ１、内側領域の粗さ曲線要素の平均長さＲＳｍをＲＳ２とすると、ＲＳ１＜ＲＳ２となる。
また、外側領域の算術平均粗さＲａは０．８μｍ以上であって、外側領域の算術平均粗さＲａをＲ１とし、内側領域の算術平均粗さＲａは２μｍ以下であって、内側領域の算術平均粗さＲａをＲ２とするとき、Ｒ１＞Ｒ２である、ことが好ましい。
【００３６】
（ｂ）円孔形成処理
ガラスブランクに対して、コアリング、スクライビング等により円形状の孔（円孔）を形成することで、ガラスブランクは円孔があいたディスク状のガラス基板中間体を得る。
【００３７】
コアリングは、一方の端が開口した筒状のコアドリルによってガラスブランクを一方の主表面から切削することで、円孔の円周部を削り取り中心部（コア）のガラスをくり抜き、貫通孔を形成する方法である。なお、円孔の円周部（内側円）を削り取るとともに、ガラスブランクの外側輪郭線となる円形の切断線(外側円)をコアドリルによって削り取って
もよい。その後、ガラスブランクの外側円よりも外側の部分および内側円よりも内側の部分が除去されることで、ディスク状のガラス基板中間体が得られる。
上述したように、ガラスブランクの下側主表面は、算術平均粗さＲａが異なる２種類の領域（内側領域および外側領域）を有する。コアドリルによってガラスブランクを下側主表面から切削する場合、下側主表面に形成された内側領域と外側領域との算術平均粗さＲａの違いにより、コアドリルによる切削が不均一となるおそれがある。このため、ガラスブランクの上部金型により成形される主表面（上側主表面）からコアドリルによって切削することが好ましい。
【００３８】
スクライビングは、超鋼合金製あるいはダイヤモンド粒子からなるカッター（スクライバ）によりガラスブランクの一方の主表面に円形の切断線を設け、その後ガラスブランクを加熱することにより円形の切断線をガラスブランクの厚さ方向に伸展させ、円形の切断線の内部を押圧して分離する方法である。なお、円孔の輪郭線となる円形の切断線と同時に、ガラスブランクの外縁輪郭線となる円形の切断線を同時に形成してもよい。この場合、ガラスブランクの外縁輪郭線となる円形の切断線（外側円）と、円孔の輪郭線となる円形の切断線（内側円）とを同心円となるように形成する。その後、ガラスブランクを部分的に加熱することにより、ガラスブランクの熱膨張の差異によって、ガラスブランクの外側円よりも外側の部分および内側円よりも内側の部分が除去され、ディスク状のガラス基板中間体が得られる。
【００３９】
上述したように、ガラスブランクの下側主表面は、粗さ曲線要素の平均長さＲＳｍが異なる２種類の領域（内側領域および外側領域）を有する。この下側主表面に円形の切断線をつけるとき、切断線が内側領域と外側領域とにまたがって形成されると、均一な切断線が形成されないおそれがある。このため、ガラスブランクの下部金型により成形される主表面（下側主表面）に切断線を付ける場合には、ガラスブランクの下部金型により成形される下側主表面のうち相対的に粗さ曲線要素の平均長さＲＳｍが大きい内側領域内に円形の切断線を付けるとこが好ましい。
この場合、下側主表面の切断線を形成する領域のＲＳｍが小さすぎると、スクライビングの際に切断線が断続的となるおそれがある。切断線が断続的になると、切断線をガラスブランクの厚さ方向に伸展させることが困難となる。このため、下側主表面の切断線を形成する領域における粗さ曲線要素の平均長さＲＳｍは２００μｍ以上好ましくは３５０〜５００μｍとなっている。
【００４０】
また、上述したように、ガラスブランクの下側主表面が、算術平均粗さＲａが異なる２種類の領域（平滑領域および外側領域）を有する場合、この下側主表面に円形の切断線をつけるとき、切断線が平滑領域と外側領域とにまたがって形成されると、均一な切断線が形成されないおそれがある。このため、ガラスブランクの上部金型により成形される主表面（上側主表面）に円形の切断線を付けることも好ましい。
この場合、上側主表面の切断線を形成する領域の粗さが大きいと、スクライビングの際に切断線が断続的となるおそれがある。切断線が断続的になると、切断線をガラスブランクの厚さ方向に伸展させることが困難となる。このため、上側主表面の切断線を形成する領域における算術平均粗さ（Ｒａ）は５μｍ以下となっていることが好ましく、２μｍ以下となっていることがより好ましい。
【００４１】
（ｃ）形状加工処理
形状加工処理では、ガラス基板中間体の外周端部に対する面取り加工を行う。ガラスブランクに円孔を形成した場合は、円孔の内周端部に対する面取り加工も行う。
【００４２】
（ｄ）研削処理
研削処理では、遊星歯車機構を備えた両面研削装置を用いて、円孔を形成したガラス基板中間体の主表面に対して研削加工を行う。具体的には、ガラス基板中間体の外周側端面を、両面研削装置の保持部材に設けられた保持孔内に保持しながらガラス基板中間体の両主表面の研削を行う。両面研削装置は、上下一対の定盤（上定盤および下定盤）を有しており、上定盤および下定盤の間にガラス基板中間体が狭持される。そして、上定盤または下定盤のいずれか一方、または、双方を移動操作させ、ガラス基板中間体と各定盤とを相対的に移動させることにより、ガラス基板中間体の両主表面を研削することができる。
【００４３】
（ｅ）端面研磨処理
端面研磨処理では、ガラス基板中間体の外周側端面に対して、ブラシ研磨により鏡面仕上げを行う。ガラスブランクに円孔を形成した場合は、円孔の内周側端面に対しても、鏡面仕上げを行う。このとき、酸化セリウム等の微粒子を遊離砥粒として含む砥粒スラリが用いられる。
【００４４】
（ｆ）第１研磨処理
第１研磨は、例えば研磨処理工程において、固定砥粒による研削を行った場合に主表面に残留したキズや歪みの除去、あるいは微小な表面凹凸（マイクロウェービネス、粗さ）の調整を目的とする。具体的には、研削処理により得られたガラス基板中間体の外周側端面を、両面研磨装置の研磨用キャリアに設けられた保持孔内に保持しながらガラス基板中間体の両側の主表面の研磨が行われる。
【００４５】
第１研磨処理では、固定砥粒による研削処理に用いる両面研削装置と同様の構成を備えた両面研磨装置を用いて、研磨スラリを与えながらガラス基板が研磨される。第１研磨処理では、固定砥粒による研削と異なり、固定砥粒の代わりに遊離砥粒を含む研磨スラリが用いられる。
【００４６】
両面研磨装置は、両面研削装置と同様に、上下一対の定盤（上定盤および下定盤）を有しており、上定盤および下定盤の間にガラス基板が狭持される。下定盤の上面及び上定盤の底面には、全体として円環形状の平板の研磨パッド（例えば、樹脂ポリッシャ）が取り付けられている。上定盤または下定盤のいずれか一方、または、双方を移動操作させることで、ガラス基板中間体と各定盤とを相対的に移動させることにより、ガラス基板中間体の両主表面が研磨される。
【００４７】
なお、第１研磨処理後のガラス基板中間体を化学強化液中に浸漬することで、ガラス基板中間体を化学強化してもよい（化学強化処理）。化学強化液として、例えば硝酸カリウムと硫酸ナトリウムの混合熔融液等を用いることができる。
【００４８】
（ｇ）第２研磨（最終研磨）処理
第２研磨処理は、主表面の鏡面研磨を目的とする。第２研磨においても、第１研磨に用いる両面研磨装置と同様の構成を有する両面研磨装置が用いられる。具体的には、ガラス基板中間体の外周側端面を、両面研磨装置の研磨用キャリアに設けられた保持孔内に保持しながらガラス基板中間体の両側の主表面の研磨が行われる。第２研磨処理が第１研磨処理と異なる点は、遊離砥粒の種類及び粒子サイズが異なることと、樹脂ポリッシャの硬度が異なることである。具体的には、粒径５〜１００ｎｍ程度のコロイダルシリカを遊離砥粒として含む研磨液が両面研磨装置の研磨パッドとガラス基板の主表面との間に供給され、ガラス基板中間体の主表面が研磨される。研磨されたガラス基板を中性洗剤、純水、イソプロピルアルコール等を用いて洗浄することで、磁気ディスク用ガラス基板が得られる。
【００４９】
（プレス成形処理用の金型）
ここで、プレス成形処理に用いるプレス成形処理装置について説明する。図１はガラスブランクのプレス成形処理に用いるプレス成形処理装置の斜視図である。
図１に示すように、プレス成形処理装置は、ターンテーブル１１と、複数のプレス機下部１２と、複数の下部金型２０と、上部金型３０と、プレス機上部１３と、回転軸１４と、流出ノズル１５と、を備える。
【００５０】
ターンテーブル１１は円板状であり、ターンテーブル１１の上部には、複数のプレス機下部１２が周方向に等間隔に配列された状態で固定されている。複数のプレス機下部１２の上部には、それぞれ下部金型２０が固定されている。
ターンテーブル１１の中心には回転軸１４が設けられている。ターンテーブル１１は複数のプレス機下部１２、複数の下部金型２０、下部金型２０の上面に滴下された溶融ガラスおよび成形されたガラスブランクとともに、回転軸１４を中心に回転する。
プレス機下部１２の上部には、下部金型２０が設けられている。また、プレス機下部１２の内部には、下部金型２０の温度を制御する図示しないヒータが埋め込まれている。
【００５１】
下部金型２０の上面は平坦であり、この上面（プレス面２１）の中央部に溶融ガラスが滴下される。下部金型２０の溶融ガラスと接触するプレス面を構成する元素中の酸素濃度は、１５ａｔｏｍｉｃ％以上であることが好ましい。
下部金型２０は、無機化合物、例えば無機物（ケイ素、金属等）の窒化物、炭化物、ホウ化物からなり、あるいは、金属窒化物（例えば窒化アルミニウム）からなる。下部金型２０は、例えば冷間等方圧プレスにより金属窒化物を成形することで、製造することができる。
【００５２】
下部金型２０が金属窒化物からなる場合、プレス成形処理に用いる前に、あらかじめ、下部金型２０に対し、プレス面２１を構成する金属窒化物の少なくとも一部を酸化して金属酸化物にする酸化処理を行っておくことが好ましい。酸化処理は、例えば、金属窒化物を下部金型２０の形状に成形した後、酸素を含む雰囲気中で１０００〜１２００℃で１０〜１２時間加熱することにより、表面の金属窒化物の酸化処理を行うことができる。
【００５３】
また、プレス面２１を構成する金属窒化物を酸化して金属酸化物にする酸化処理を行うとともに、プレス面２１に形成された金属酸化物の一部を除去する除去処理を行うことで、残った金属酸化物の領域がプレス面２１内に分散して存在するようにしてもよい。例えば、酸化処理後の下部金型２０のプレス面２１に対してサンドブラスト等による除去処理を行うことにより、プレス面２１に形成された金属酸化物の一部を除去してもよい。
上記の酸化処理および必要に応じて粗面化処理、除去処理を行った後の下部金型２０のプレス面２１の算術平均粗さ（Ｒａ）は５μｍ以下となっていることが好ましく、３μｍ以下となっていることがより好ましい。
【００５４】
複数の下部金型２０のいずれか１つの上方には、流出ノズル１５が設けられている。流出ノズル１５は、流出ノズル１５の下方に配置された下部金型２０の上面（プレス面２１）に、溶融ガラス１６を流出させる。溶融ガラス１６は図示しないブレードによって切断され、溶融ガラス塊１７として下部金型２０の上面（プレス面２１）に載置される。
【００５５】
また、複数の下部金型２０のうち、上方に流出ノズル１５が配置されたものよりもターンテーブル１１の回転方向の下流側に配置された下部金型２０の上方には、プレス機上部１３が設けられている。プレス機上部１３の下部には、上部金型３０が設けられている。また、プレス機上部１３の内部には、上部金型３０の温度を制御する図示しないヒータが埋め込まれている。
溶融ガラス塊１７が滴下された下部金型２０を支持するプレス機下部１２がターンテーブル１１によってプレス機上部１３の下方に移送される毎に、プレス機上部１３は上部金型３０が溶融ガラス塊１７に接触して溶融ガラス塊１７を下方に加圧するまで下降し、上昇することを繰り返す。
【００５６】
上部金型３０は下部金型２０の上面に滴下された溶融ガラス塊１７を下方に加圧するものである。上部金型３０は下部金型２０よりも熱伝導性が高い材料（例えばタングステン合金）からなる。このため、下部金型２０の上面に滴下された溶融ガラス塊１７は上部金型３０と接触するまでは高温の状態が維持され、溶融ガラス塊１７の上方から上部金型３０が溶融ガラス塊１７を押圧することで、上部金型３０に接触した溶融ガラス塊１７が急速に冷却され、ガラスブランク１８に成形される。
成形されたガラスブランク１８は、下部金型２０の上面に載置された状態で冷却されながら、ターンテーブル１１によって搬送される。冷却されたガラスブランク１８は、図示しない吸着手段によって下部金型２０の上面から取り外され、以後の形状加工等の処理を行う装置へ搬送される。
【００５７】
下部金型２０は上部金型３０よりも高温の溶融ガラスと接触している時間が長くなる。このため、無機物（ケイ素、金属等）の窒化物、炭化物、ホウ化物からなる下部金型２０を用いてガラスブランクのプレス成形を行うと、下部金型２０に経時的に溶融ガラスの融着が発生しやすくなる。特に溶融ガラスが高温の状態で下部金型２０の溶融ガラスと接触するプレス面２１には、溶融ガラスが融着しやすい。融着したガラスが突起物としてプレス面２１に残存すると、プレス成形を繰り返すことにより突起物を核としてさらに溶融ガラスが融着して突起物が成長し、最終的に大きな突起物が形成される。このような大きな突起物がプレス面２１に形成された下部金型２０を用いると、プレス成形されるガラスブランクには、突起物の形状が転写された凹陥部が形成される。凹陥部の形状や大きさによっては、ガラスブランクの加工時にひびや割れを発生させるおそれがある。
【００５８】
これに対し、酸化処理を行った下部金型２０を用いてガラスブランクのプレス成形を行うと、ガラスの下部金型２０への融着を抑制することができる。この理由は、下部金型２０の酸化処理によりプレス面２１に酸化皮膜が形成されるため、溶融ガラスが酸化皮膜と融着しても、ガラスブランクを下部金型２０から取り外すときに酸化皮膜が下部金型２０から剥離し、酸化皮膜と融着したガラスがプレス面２１に残存しないためであると考えられる。一方、プレス成形後の下部金型２０は、溶融ガラスにより加熱されることで新たに酸化皮膜が形成されるため、プレス面２１における金属酸化物の領域の割合が一定に維持される。
このように、ガラスの下部金型２０への融着を抑制することで、下部金型２０の寿命が伸び、生産コストを低減することができる。
【００５９】
また、カリウムやナトリウム等のアルカリ成分を含む溶融ガラスのプレス成形を行う場合、アルカリ成分が下部金型２０のプレス面２１に被膜として付着することで、突起物の形成をさらに抑制することができる。
このようなアルカリ成分の被膜は、プレス面２１の溶融ガラス塊が最初に接触する領域に形成されやすい。ここで、「最初に接触する領域」とは、溶融ガラス塊がプレス面２１に滴下されてから、上部金型３０によって下方に加圧されるよりも前の期間に接触する領域である。この「最初に接触する領域」では、被膜によって粗さ曲線要素の平均長さＲＳｍが２００μｍ以上、好ましくは３５０〜５００μｍとなり、プレス成形時の転写性、密着性が向上する。プレス面２１のうち、アルカリ成分の被膜が形成された領域が内側領域形成部２１ａとなる。
一方、内側領域形成部２１ａよりも外側の領域は外側領域形成部２１ｂとなる。外側領域形成部２１ｂでは、アルカリ成分の被膜が形成されにくく、摩擦係数が小さくなり、プレス成形時の延伸性が良好に保たれる。
【００６０】
なお、プレス面２１のアルカリ成分の被膜が形成された領域では、溶融ガラスに対する離型性が良好となる。このため、プレス面２１に離型剤を塗布する必要がなくなる。離型剤を用いない場合、ガラスブランクに対して円孔形成処理をしたときに除去される内側部分（カレット）に離型剤が付着しないため、カレットのリサイクルが容易となる。
【００６１】
図２は下部金型２０の中心を通る鉛直断面図である。本実施形態においては、下部金型２０の上面（プレス面２１）は平坦であり、プレス面２１の算術平均粗さＲａは例えば０．５〜３．０μｍである。
プレス面２１は、内側領域形成部２１ａと、外側領域形成部２１ｂとを有している。内側領域形成部２１ａの粗さ曲線要素の平均長さＲＳｍは２００μｍ以上であり、外側領域形成部２１ｂの粗さ曲線要素の平均長さＲＳｍが５００μｍ以下である。また、外側領域形成部２１ｂの粗さ曲線要素の平均長さＲＳｍをＲＳ１、内側領域形成部２１ａの粗さ曲線要素の平均長さＲＳｍをＲＳ２とするとき、ＲＳ１＜ＲＳ２である。ＲＳ１／ＲＳ２は０．５〜０．９であることが好ましい。例えば、ＲＳ１は２００〜４００μｍであり、ＲＳ２は３００〜６００μｍであることが好ましい。
内側領域形成部２１ａの算術平均粗さＲａは０．５〜１．５μｍであり、外側領域形成部２１ｂの算術平均粗さＲａは、内側領域形成部２１ａの算術平均粗さよりも大きい、ことが好ましい。この場合、平滑領域形成部２１ａの算術平均粗さＲａは０．５〜１．５μｍであることが好ましい。外側領域形成部２１ｂは内側領域形成部２１ａの外側に設けられ、内側領域形成部２１ａよりも算術平均粗さＲａが大きい。外側領域形成部２１ｂの算術平均粗さＲａは、０．９５〜３．０μｍであることが好ましい。
【００６２】
なお、下部金型２０は、あらかじめプレス面２１の中央部に内側領域形成部２１ａを有するとともに、内側領域形成部２１ａの外側に外側領域形成部２１ｂを有するように成形してもよい。また、成形後の下部金型２０のプレス面２１の全体の粗さ曲線要素の平均長さＲＳｍが上記のＲＳ１の範囲の値となるように下部金型２０を成形し、その後、プレス面２１となる面の中央部にアルカリ成分の被膜を形成する処理等を施し、粗さ曲線要素の平均長さＲＳｍが上記のＲＳ２の要件を満たすように加工することで、あるいは、これにさらに加えて、算術平均粗さＲａが０．５〜１．５μｍとなるように加工することで、内側領域形成部２１ａを形成してもよい。
【００６３】
あるいは、あらかじめプレス面２１の全体の粗さ曲線要素の平均長さＲＳｍが上記のＲＳ２の範囲の値となるように下部金型２０を成形し、あるいは、これにさらに加えて、プレス面２１の全体の算術平均粗さＲａが０．５〜１．５μｍとなるように下部金型２０を成形し、その後、プレス面２１の中央部を除く部分に酸化被膜を形成する処理等を施し、粗さ曲線要素の平均長さＲＳｍが上記のＲＳ１の要件を満たすように、あるいは、これに加えて、内側領域形成部２１ａの算術平均粗さＲａに比べて算出平均粗さＲａが大きくなるように、加工することで、外側領域形成部２１ｂを環状に形成してもよい。例えば、下部金型２０を金属窒化物（例えば窒化アルミニウム）により形成し、その後、プレス面２１の外側領域形成部２１ｂとなる領域に、酸化処理によって金属酸化物層を形成してもよい。
【００６４】
溶融ガラス１６を内側領域形成部２１ａに滴下すると、溶融ガラス１６は内側領域形成部２１ａと接触している部分から冷却され、後述する下側主表面の内側領域１８ａが内側領域形成部２１ａと接触している部分に形成される。その後、溶融ガラス１６が切断された溶融ガラス塊１７が上部金型３０によって下方に加圧されると、溶融ガラス塊１７は水平方向に広がり、プレス面２１の外側領域形成部２１ｂと接触し、冷却されることで、後述する下側主表面の外側領域１８ｂが形成される。
【００６５】
図３はガラスブランク１８の鉛直断面図である。ガラスブランク１８の板厚の平均は０．９ｍｍ未満、標準偏差が０．０１５ｍｍ未満であることが好ましい。
ガラスブランク１８の下側主表面は、内側領域１８ａと、外側領域１８ｂとを有する。内側領域１８ａがガラスブランク１８の下側主表面の中央部に形成され、外側領域１８ｂは下側主表面の内側領域１８ａよりも外側の領域に、内側領域１８ａを囲むように形成されている。
【００６６】
ここで、ガラスブランク１８の主表面の「中央部」とは、ガラスブランクの主表面における中心からの距離が半径の１８〜３８％となる円よりも内側に位置するガラスブランクの中心を含む円形の領域をいい、ガラスブランクの「中心」とは、ガラスブランクの外周形状が正円ではない場合には、ガラスブランクの外周に対する最小の外接円の中心をいう。また、ガラスブランクの「半径」とは、ガラスブランクの外周形状が正円ではない場合には、ガラスブランクの外周に対する最小の外接円の半径をいう。
なお、ガラスブランクに円孔が形成される場合には、内側領域内に円孔が形成されるように、円孔が形成される領域よりも広い範囲を「内側領域」としてもよい。スクライビングにより円孔の輪郭線となる円形の切断線（内側円）を形成するときに、内側円を形成する領域の粗さ曲線要素の平均長さＲＳｍ（ＲＳ２）を２００μｍ以上とすることで、内側円を均一に形成することができる。特に、ガラスブランクの外側輪郭線となる円形の切断線（外側円）が形成される領域（外側領域１８ｂ）の粗さ曲線要素の平均長さＲＳｍ（ＲＳ１）よりも内側円が形成される領域（内側領域１８ａ）の粗さ曲線要素の平均長さＲＳｍ（ＲＳ２）を大きくすることで、通常は外側円よりも不均一となりにくい内側円を、外側円と同様に均一に形成することができる。
【００６７】
ガラスブランク１８の下側主表面に粗さ曲線要素の平均長さＲＳｍが異なる内側領域１８ａおよび外側領域１８ｂが形成される一方、ガラスブランク１８の上側主表面は一様に形成されるため、成形後のガラスブランク１８の両主表面の判別を容易にすることができる。すなわち、両主表面のうち、内側領域１８ａおよび外側領域１８ｂが識別される面が下側主表面であると区別することができる。外側領域１８ｂの粗さ曲線要素の平均長さＲＳｍをＲＳ１、内側領域１８ａの粗さ曲線要素の平均長さＲＳｍをＲＳ２とするとき、ＲＳ１が５００μｍ以下であり、ＲＳ２が２００μｍ以上であり、ＲＳ１＜ＲＳ２であることで、内側領域１８ａおよび外側領域１８ｂの視認性さらに、ガラスブランクのプレス形成後の金型からの離形性を高めることができる。よりガラスブランクの離形性、視認性を高めるために、ＲＳ１／ＲＳ２は０．５〜０．９であることが好ましい。例えば、ＲＳ１は２００〜４００μｍ、好ましくは２００〜３５０μｍであり、ＲＳ２は３００〜６００μｍ、さらに３５０〜５００μｍであることが好ましい。
【００６８】
また、外側領域１８ｂの算術平均粗さＲａは０．８μｍ以上であって、外側領域１８ｂの算術平均粗さＲａをＲ１とし、内側領域１８ａの算術平均粗さＲａは２μｍ以下であって、内側領域１８ａの算術平均粗さＲａをＲ２とするとき、Ｒ１＞Ｒ２である、ことが好ましい。この場合、Ｒ１／Ｒ２は１．１〜６．０である、ことが好ましい。Ｒ１は、例えば０．９５〜３．０μｍであり、Ｒ２は、例えば０．５〜１．５μｍである、ことが好ましい。
外側領域１８ｂの算術平均粗さＲａは０．８μｍ以上であって、内側領域１８ａの算術平均粗さＲａは２μｍ以下であって、Ｒ１＞Ｒ２とすることにより、ガラスブランクの平滑領域１８ａおよび外側領域１８ｂが識別される面が下側主表面であると区別することができる視認性がより向上する。
また、Ｒ１＞Ｒ２とすることにより、ガラスブランク１８が下部金型２０の上部に載置された状態では、ともに算術平均粗さＲａが小さい内側領域１８ａと下部金型２０の内側領域形成部２１ａとが密着し、摩擦抵抗が大きくなる。このため、ターンテーブル１１が回転しても、下部金型２０の上部に載置されたガラスブランク１８が遠心力によって下部金型２０に対して回転径方向外側に移動することを防ぐことができる。
【００６９】
内側領域１８ａおよび外側領域１８ｂの目視での識別を容易にするために、内側領域１８ａと外側領域１８ｂとを視覚的に区別できることが好ましい。このため、ガラスブランク１８の内側領域１８ａが形成された部分のヘイズ値が４０％以下、好ましくは３５％以下であり、外側領域１８ｂが形成された部分のヘイズ値が３５％以上、好ましくは４５％以上、さらに好ましくは５５％以上であり、かつ、内側領域１８ａが形成された部分のヘイズ値は外側領域１８ｂが形成された部分のヘイズ値よりも小さいことが好ましい。これによりガラスブランク１８の中央部に形成される内側領域１８ａは透明である一方、外側領域１８ｂはすりガラス状に曇った状態として、視覚的に区別することが容易となる。
【００７０】
下部金型２０のプレス面２１に内側領域形成部２１ａが設けられるとともに、ガラスブランク１８の下側主表面に内側領域１８ａが設けられることで、ガラスブランク１８が下部金型２０の上部に載置された状態では、ともに粗さ曲線要素の平均長さＲＳｍが２００μｍ以上の内側領域１８ａと下部金型２０の内側領域形成部２１ａとが密着し、摩擦抵抗が大きくなる。このため、ターンテーブル１１が回転しても、下部金型２０の上部に載置されたガラスブランク１８が遠心力によって下部金型２０に対して回転径方向外側に移動することを防ぐことができる。さらに、算術平均粗さＲａに関して、上述したようにＲ１＞Ｒ２とすることにより、ガラスブランク１８が下部金型２０の上部に載置された状態では、ともに算術平均粗さＲａが小さい内側領域１８ａと下部金型２０の内側領域形成部２１ａとが密着し、摩擦抵抗が大きくなるので、ターンテーブル１１が回転しても、下部金型２０の上部に載置されたガラスブランク１８が遠心力によって下部金型２０に対して回転径方向外側に移動することを防ぐ効果は大きくなる。
【００７１】
ガラスブランク１８の内側領域１８ａと下部金型２０の内側領域形成部２１ａとが密着するように、内側領域１８ａの最大高さＲｙは１．０〜７．０μｍであることが好ましい。また、内側領域形成部２１ａの最大高さＲｙは５〜２０μｍであることが好ましい。最大高さＲｙは、ＪＩＳ  Ｂ  ０６０１：１９９４に準拠して測定される粗さ曲線からその平均線基準長さだけを抜き取り、この部分の最も高い山頂線の高さと最も低い谷底線の深さの和により得られる値である。
【００７２】
ガラスブランク１８の内側領域１８ａと下部金型２０の内側領域形成部２１ａとが密着することでガラスブランク１８が下部金型２０に対して固定されるため、内側領域１８ａを大きくすることで、ガラスブランク１８を下部金型２０に対してより強固に固定することができる一方、内側領域１８ａが大きすぎるとガラスブランク１８を下部金型２０から取り外すことが困難となる。また、内側領域１８ａが小さすぎると内側領域１８ａと外側領域１８ｂとの識別が困難になり、両主表面の区別ができなくなる。
このため、ガラスブランク１８の内側領域１８ａの面積をＳ１、主表面の全面積をＳ０とするとき、Ｓ１／Ｓ０は０．０１〜０．２であることが好ましい。
【００７３】
以上説明したように、本実施形態によれば、ガラスブランクの下側主表面の中央部に、粗さ曲線要素の平均長さＲＳｍが外側領域よりも大きい内側領域を設けることで、回転テーブル上の下型の上で冷却されるガラスブランクが下型に対して移動することを防ぐとともに、成形後のガラスブランクの両主表面の判別を容易にすることができる。
【００７４】
本発明は上記実施形態に限定されず、本発明の主旨を逸脱しない範囲において、種々の改良や変更をしてもよいのはもちろんである。例えば、ガラスブランクの下側主表面に内側領域を設ける代わりに、上側の主表面に内側領域を設けることで、成形後のガラスブランク１８の両主表面の判別をしてもよい。
以下、本発明の実施例および比較例について説明する。
【００７５】
〔実施例および比較例〕
〔ガラスブランクの評価〕
種々のプレス面を用いてプレス成形によりガラスブランクを３０００枚作成し、各プレス面で作製した３０００枚目のガラスブランクの下部金型と接触していた側の主表面（下面）の外周部における粗さ曲線要素の平均長さＲＳｍ（ＲＳ１）及び中央部における粗さ曲線要素の平均長さＲＳｍ（ＲＳ２）の値と、ガラスブランクの凹陥部形状の欠陥の有無、金型に付着した突起の有無、視認性および離型性との関係について、３名の評価員による官能評価を行った。ガラスブランクの凹陥部形状の欠陥は、下型の表面にガラス成分が付着することにより形成される突起物に起因するものである。なお、ＲＳｍは、ＪＩＳ  Ｂ  ０６０１：２００１に準拠して、接触式粗さ測定機（株式会社ミツトヨ製ＳＶ−６００）を用いて測定した。
また、３０００枚目のガラスブランクに対し、プレス成形後、アニール処理を行った研削処理前のガラスブランクの主表面の全面を多機能ディスク用干渉計（オプティフラットPhase Shift Technology. Inc.製）により計測することで、反り量（平坦度）を測定した。
測定対象のガラスブランクの内側領域１８ａ及び外側領域１８ｂの算術平均粗さＲａは、いずれも２μｍ以下であって、Ｒ１＞Ｒ２であった。
【００７６】
評価内容は以下の通りである。
Ａ：３名の評価員がガラスブランクの中央部において凹陥部形状の欠陥なしと識別した。Ｂ：２名の評価員がガラスブランクの中央部において凹陥部形状の欠陥なしと識別した。Ｃ：１名の評価員がガラスブランクの中央部において凹陥部形状の欠陥なしと識別した。Ｄ’：外周部と中央部とで外観上の差が大きく生じた。１名の評価員がガラスブランクの中央部において凹陥部形状の欠陥なしと識別した。
Ｄ：少なくとも１名の評価員が下面と上面との識別ができなかった。
Ｘ１：ガラス成分が金型に付着し突起物が生じた。
Ｘ２：ガラスブランクの離型性が悪い。
Ｘ３：反り量が１８μｍよりも大きかった。
結果を表１に示す。
【００７７】
【表１】
0006676510.tif 000002
【００７８】
ＲＳ１が５００μｍよりも大きい場合、成型時にプレス成形されたガラスが金型に張り付き、離型性が悪かった（評価Ｘ２）。
ＲＳ２が２００μｍよりも小さい場合、ガラス成分が付着し金型に突起物が生じた（評価Ｘ１）。
また、ＲＳ１が５００μｍ以下かつＲＳ２が２００μｍ以上であっても、ＲＳ１がＲＳ２よりも大きい場合、算術平均粗さＲａおよび最大高さＲｙが小さくなる傾向がある一方、反り量が１８μｍよりも大きかった（評価Ｘ３）。このため、研削時の取り代（研削量）を大きく設定する必要が生じた。また、ＲＳ１がＲＳ２よりも相対的に大きくなると、研削時に固定砥粒の食いつきが悪くなり、研削時間が長くなった。
また、ＲＳ１とＲＳ２が等しい場合、外周部と中央部の識別ができなかった（評価Ｄ）。
【００７９】
ＲＳ１が５００μｍ以下、ＲＳ２が２００μｍ以上、かつＲＳ１＜ＲＳ２の範囲において、ＲＳ１が６００μｍ以上の範囲、ＲＳ２が１００μｍ以下の範囲、ＲＳ１≧ＲＳ２の範囲と比較して、ガラスブランクの凹陥部形状の欠陥が少ないことがわかる（評価Ａ、Ｂ、Ｃ、Ｄ’）。
また、ＲＳ１が４００μｍ以下、ＲＳ２が３００μｍ以上、かつＲＳ１＜ＲＳ２の範囲において、ガラスブランクの凹陥部形状の欠陥がより少ないことがわかる（評価Ａ、Ｂ、Ｃ）。
さらに、ＲＳ１が２００〜４００μｍ、ＲＳ２が３００〜６００μｍ、かつＲＳ１＜ＲＳ２の範囲で、ガラスブランクの凹陥部形状の欠陥がさらに少ないことがわかる（評価Ａ、Ｂ）。
特に、ＲＳ１が２００〜３５０μｍ、ＲＳ２が３５０〜５００μｍかつＲＳ１＜ＲＳ２の範囲でガラスブランクにおいて凹陥部形状の欠陥が特に少ないことがわかる（評価Ａ）。
【００８０】
なお、ＲＳ１／ＲＳ２＜０．５となるガラスブランクでは、円孔を形成する領域に凹陥部形状の欠陥が生じたが、評価上は問題がないものとした。
【符号の説明】
【００８１】
１１    ターンテーブル
１２    プレス機下部
１３    プレス機上部
１４    回転軸
１５    流出ノズル
１６    溶融ガラス
１７    溶融ガラス塊
１８    ガラスブランク
１８ａ  内側領域
１８ｂ  外側領域
２０    下部金型
２１    プレス面
２１ａ  内側領域形成部
２１ｂ  外側領域形成部
３０    上部金型
【図１】
0006676510.tif 000003
【図２】
0006676510.tif 000004
【図３】
0006676510.tif 000005